(57)【要約】【課題】カーボンナノファイバーが分散された炭素繊維複合材料であって、広い温度範囲において熱膨張が小さくかつ柔軟性もある炭素繊維複合材料及びその製造方法を提供する。【解決手段】炭素繊維複合材料は、第１のエラストマーと、第１のエラストマーに分散されたカーボンナノファイバーと、を含む複合エラストマー５０からなる連続相と、連続相中に分散された第２のエラストマー６０と、を含む。第１のエラストマーは、カーボンナノファイバーに対して親和性を有する不飽和結合または基を有する。【選択図】図４
2007056243.tif 000002
【特許請求の範囲】
【請求項１】
第１のエラストマーと、該第１のエラストマーに分散されたカーボンナノファイバーと、を含む連続相と、
前記連続相中に分散された第２のエラストマーと、を含み、
前記第１のエラストマーは、前記カーボンナノファイバーに対して親和性を有する不飽和結合または基を有する、炭素繊維複合材料。
【請求項２】
請求項１において、
前記連続相は無架橋体である、炭素繊維複合材料。
【請求項３】
第１のエラストマーと、該第１のエラストマーに分散されたカーボンナノファイバーと、を含む第１の連続相と、
前記第２のエラストマーを含む第２の連続相と、を含み、
前記第１のエラストマーは、前記カーボンナノファイバーに対して親和性を有する不飽和結合または基を有する、炭素繊維複合材料。
【請求項４】
請求項３において、
前記第１の連続相は無架橋体である、炭素繊維複合材料。
【請求項５】
請求項１ないし４のいずれかにおいて、
３０℃における貯蔵弾性率（Ｅ’／３０℃）が１〜２００ＭＰａであり、
−８０℃〜３００℃において、平均線膨張係数が１００ｐｐｍ（１／Ｋ）以下でありかつ線膨張係数の微分値が１５０ｐｐｍ（１／Ｋ）以下である、炭素繊維複合材料。
【請求項６】
請求項１ないし５のいずれかにおいて、
前記カーボンナノファイバーは、平均直径が０．７〜１５ｎｍかつ平均長さが０．５〜１００μｍである、炭素繊維複合材料。
【請求項７】
請求項１ないし６のいずれかにおいて、
前記第１のエラストマーは、主鎖、側鎖および末端鎖の少なくともひとつに、二重結合、三重結合、α水素、カルボニル基、カルボキシル基、水酸基、アミノ基、ニトリル基、ケトン基、アミド基、エポキシ基、エステル基、ビニル基、ハロゲン基、ウレタン基、ビューレット基、アロファネート基および尿素基などの官能基から選択される少なくともひとつを有する、炭素繊維複合材料。
【請求項８】
請求項１ないし７のいずれかにおいて、
前記第１のエラストマーは、パルス法ＮＭＲを用いてハーンエコー法によって３０℃で測定した、未架橋体における、ネットワーク成分のスピン−スピン緩和時間（Ｔ２ｎ）が１００ないし３０００μ秒である、炭素繊維複合材料。
【請求項９】
請求項１ないし７のいずれかにおいて、
前記第１のエラストマーは、パルス法ＮＭＲを用いてハーンエコー法によって３０℃で測定した、架橋体における、ネットワーク成分のスピン−スピン緩和時間（Ｔ２ｎ）が１００ないし２０００μ秒である、炭素繊維複合材料。
【請求項１０】
カーボンナノファイバーに対して親和性を有する不飽和結合または基を有する第１のエラストマーに、カーボンナノファイバーを混合させ、かつ剪断力によって分散させて複合エラストマーを得る工程（ａ）と、
前記複合エラストマーと、第２のエラストマーと、を混練して炭素繊維複合材料を得る工程（ｂ）と、を含む、炭素繊維複合材料の製造方法。
【発明の詳細な説明】
【技術分野】
【０００１】
本発明は、炭素繊維複合材料及びその製造方法に関する。
【背景技術】
【０００２】
一般に、複合材料としては、マトリクス材料と強化繊維もしくは強化粒子を組み合わせて用途に応じた物理的性質を付与していた。特に、半導体製造機器、光学機器、超微細化加工機器などの分野では、部品の熱膨張による影響を低減することが求められており、そのため、種々の強化繊維例えば炭素繊維による複合材料が提案されていた（例えば、特許文献１参照）。
【０００３】
しかしながら、エラストマーは、複数の温度条件において線膨張係数が大きく変化し、特に比較的低い温度で分子鎖の切断による熱劣化が始まるため、その温度付近において急激に線膨張係数が高くなる。そのため、エラストマー系のマトリクスを用いた複合材料において、広い温度範囲で低く安定した線膨張係数を有した複合材料は提案されていなかった。
【０００４】
また、本発明者等が先に提案した複合材料として、エラストマーにカーボンナノファイバーを均一に分散させた炭素繊維複合材料がある（例えば、特許文献２参照）。このような炭素繊維複合材料は、エラストマーとカーボンナノファイバーを混練することで、凝集性の強いカーボンナノファイバーの分散性を向上させている。
【特許文献１】国際公開００／６４６６８号パンフレット
【特許文献２】特開２００５−６８３８６号公報
【発明の開示】
【発明が解決しようとする課題】
【０００５】
そこで、本発明の目的は、カーボンナノファイバーが分散された炭素繊維複合材料であって、広い温度範囲において熱膨張が小さくかつ柔軟性もある炭素繊維複合材料及びその製造方法を提供することにある。
【課題を解決するための手段】
【０００６】
本発明にかかる炭素繊維複合材料は、
第１のエラストマーと、該第１のエラストマーに分散されたカーボンナノファイバーと、を含む連続相と、
前記連続相中に分散された第２のエラストマーと、を含み、
前記第１のエラストマーは、前記カーボンナノファイバーに対して親和性を有する不飽和結合または基を有する。
【０００７】
本発明にかかる炭素繊維複合材料によれば、非常に細いカーボンナノファイバーを用いて補強することによって、マトリクス相である連続相の線膨張係数が広い温度範囲で安定し、炭素繊維複合材料の線膨張係数も広い温度範囲で安定することができる。また、連続相中に分散した第２のエラストマーによって貯蔵弾性率を下げることで、炭素繊維複合材料に柔軟性を与えることができる。
【０００８】
本発明にかかる炭素繊維複合材料は、
第１のエラストマーと、該第１のエラストマーに分散されたカーボンナノファイバーと、を含む第１の連続相と、
前記第２のエラストマーを含む第２の連続相と、を含み、
前記第１のエラストマーは、前記カーボンナノファイバーに対して親和性を有する不飽和結合または基を有する。
【０００９】
本発明にかかる炭素繊維複合材料によれば、非常に細いカーボンナノファイバーを用いて補強することによって、マトリクス相である第１の連続相の広い温度範囲で低い線膨張係数で安定することができる。また、第２の連続相によって貯蔵弾性率を下げることで、炭素繊維複合材料に柔軟性を与えることができる。第１、第２の連続相によって共連続することで、炭素繊維複合材料は、線膨張係数を安定させながら、柔軟性を合せ持つことができる。
【００１０】
本発明にかかる炭素繊維複合材料の製造方法は、
カーボンナノファイバーに対して親和性を有する不飽和結合または基を有する第１のエラストマーに、カーボンナノファイバーを混合させ、かつ剪断力によって分散させて複合エラストマーを得る工程（ａ）と、
前記複合エラストマーと、第２のエラストマーと、を混練して炭素繊維複合材料を得る工程（ｂ）と、を含む。
【００１１】
本発明にかかる炭素繊維複合材料の製造方法によれば、複合エラストマーによって線膨張係数が広い温度範囲で安定することで、広い温度範囲で線膨張係数が安定した炭素繊維複合材料を得ることができる。また、第２のエラストマーによって貯蔵弾性率を下げることで、炭素繊維複合材料に柔軟性を与えることができる。
【００１２】
本発明にかかる炭素繊維複合材料において、
３０℃における貯蔵弾性率（Ｅ’／３０℃）が１〜２００ＭＰａであり、
−８０℃〜３００℃において、平均線膨張係数が１００ｐｐｍ（１／Ｋ）以下でありかつ線膨張係数の微分値が１５０ｐｐｍ（１／Ｋ）以下とすることができる。
【００１３】
また、第１のエラストマーの不飽和結合または基が、カーボンナノファイバーの活性な部分、特にカーボンナノファイバーの末端のラジカルと結合することにより、カーボンナノファイバーの凝集力を弱め、その分散性を高めることができる。その結果、炭素繊維複合材料は、基材である第１のエラストマーにカーボンナノファイバーが均一に分散されたものとなる。
【００１４】
本発明にかかる炭素繊維複合材料は、第１のエラストマーを含む連続相もしくは第１の連続相が無架橋体とすることができる。マトリクスの第１のエラストマーを大量のカーボンナノファイバーで補強するため、無架橋体であっても架橋体とほとんど変わらず広い温度範囲における低く安定した線膨張係数の炭素繊維複合材料となる。
【００１５】
本発明における第１のエラストマー及び第２のエラストマーは、ゴム系エラストマーあるいは熱可塑性エラストマーのいずれであってもよい。原料エラストマーとしては、ゴム系エラストマーの場合、未架橋体を用いることが好ましい。
【発明を実施するための最良の形態】
【００１６】
以下、本発明の実施の形態について図面を参照しながら詳細に説明する。
【００１７】
本発明にかかる炭素繊維複合材料は、第１のエラストマーと、該第１のエラストマーに分散されたカーボンナノファイバーと、を含む連続相と、前記連続相中に分散された第２のエラストマーと、を含み、前記第１のエラストマーは、前記カーボンナノファイバーに対して親和性を有する不飽和結合または基を有する。
【００１８】
また、本発明にかかる炭素繊維複合材料は、第１のエラストマーと、該第１のエラストマーに分散されたカーボンナノファイバーと、を含む第１の連続相と、前記第２のエラストマーを含む第２の連続相と、を含み、前記第１のエラストマーは、前記カーボンナノファイバーに対して親和性を有する不飽和結合または基を有する。
【００１９】
本発明にかかる炭素繊維複合材料の製造方法は、カーボンナノファイバーに対して親和性を有する不飽和結合または基を有する第１のエラストマーに、カーボンナノファイバーを混合させ、かつ剪断力によって分散させて複合エラストマーを得る工程（ａ）と、前記複合エラストマーと、第２のエラストマーと、を混練して炭素繊維複合材料を得る工程（ｂ）と、を含む。
【００２０】
（I）まず、第１のエラストマー及び第２のエラストマーについて説明する。
（第１のエラストマー）
第１のエラストマーは、分子量が好ましくは５０００ないし５００万、さらに好ましくは２万ないし３００万である。第１のエラストマーの分子量がこの範囲であると、第１のエラストマー分子が互いに絡み合い、相互につながっているので、第１のエラストマーは、カーボンナノファイバーを分散させるために良好な弾性を有している。第１のエラストマーは、粘性を有しているので凝集したカーボンナノファイバーの相互に侵入しやすく、さらに弾性を有することによってカーボンナノファイバー同士を分離することができる。第１のエラストマーの分子量が５０００より小さいと、第１のエラストマー分子が相互に充分に絡み合うことができず、後の工程で剪断力をかけても弾性が小さいためカーボンナノファイバーを分散させる効果が小さくなる。また、第１のエラストマーの分子量が５００万より大きいと、第１のエラストマーが固くなりすぎて加工が困難となる。
【００２１】
第１のエラストマーは、パルス法ＮＭＲを用いてハーンエコー法によって、３０℃で測定した、未架橋体におけるネットワーク成分のスピン−スピン緩和時間（Ｔ２ｎ／３０℃）が好ましくは１００ないし３０００μ秒、より好ましくは２００ないし１０００μ秒である。上記範囲のスピン−スピン緩和時間（Ｔ２ｎ／３０℃）を有することにより、第１のエラストマーは、柔軟で充分に高い分子運動性を有することができ、すなわちカーボンナノファイバーを分散させるために適度な弾性を有することになる。また、第１のエストラマーは粘性を有しているので、第１のエラストマーとカーボンナノファイバーとを混合したときに、第１のエラストマーは高い分子運動によりカーボンナノファイバーの相互の隙間に容易に侵入することができる。スピン−スピン緩和時間（Ｔ２ｎ／３０℃）が１００μ秒より短いと、第１のエラストマーが充分な分子運動性を有することができない。また、スピン−スピン緩和時間（Ｔ２ｎ／３０℃）が３０００μ秒より長いと、第１のエラストマーが液体のように流れやすく、弾性が小さいため、カーボンナノファイバーを分散させることが困難となる。
【００２２】
また、第１のエラストマーは、パルス法ＮＭＲを用いてハーンエコー法によって３０℃で測定した、架橋体における、ネットワーク成分のスピン−スピン緩和時間（Ｔ２ｎ）が１００ないし２０００μ秒であることが好ましい。その理由は、上述した未架橋体と同様である。すなわち、上記の条件を有する未架橋体を架橋化すると、得られる架橋体のＴ２ｎはおおよそ上記範囲に含まれる。
【００２３】
パルス法ＮＭＲを用いたハーンエコー法によって得られるスピン−スピン緩和時間は、物質の分子運動性を表す尺度である。具体的には、パルス法ＮＭＲを用いたハーンエコー法により第１のエラストマーのスピン−スピン緩和時間を測定すると、緩和時間の短い第１のスピン−スピン緩和時間（Ｔ２ｎ）を有する第１の成分と、緩和時間のより長い第２のスピン−スピン緩和時間（Ｔ２ｎｎ）を有する第２の成分とが検出される。第１の成分は高分子のネットワーク成分（骨格分子）に相当し、第２の成分は高分子の非ネットワーク成分（末端鎖などの枝葉の成分）に相当する。そして、第１のスピン−スピン緩和時間が短いほど分子運動性が低く、第１のエラストマーは固いといえる。また、第１のスピン−スピン緩和時間が長いほど分子運動性が高く、第１のエラストマーは柔らかいといえる。
【００２４】
パルス法ＮＭＲにおける測定法としては、ハーンエコー法でなくてもソリッドエコー法、ＣＰＭＧ法（カー・パーセル・メイブーム・ギル法）あるいは９０゜パルス法でも適用できる。ただし、本発明にかかる第１のエラストマーは中程度のスピン−スピン緩和時間（Ｔ２）を有するので、ハーンエコー法が最も適している。一般的に、ソリッドエコー法および９０゜パルス法は、短いＴ２の測定に適し、ハーンエコー法は、中程度のＴ２の測定に適し、ＣＰＭＧ法は、長いＴ２の測定に適している。
【００２５】
第１のエラストマーは、主鎖、側鎖および末端鎖の少なくともひとつに、カーボンナノファイバーの末端のラジカルに対して親和性を有する不飽和結合または基を有するか、もしくは、このようなラジカルまたは基を生成しやすい性質を有する。かかる不飽和結合または基としては、二重結合、三重結合、α水素、カルボニル基、カルボキシル基、水酸基、アミノ基、ニトリル基、ケトン基、アミド基、エポキシ基、エステル基、ビニル基、ハロゲン基、ウレタン基、ビューレット基、アロファネート基および尿素基などの官能基から選択される少なくともひとつであることができる。
【００２６】
カーボンナノファイバーは、通常、側面は炭素原子の６員環で構成され、先端は５員環が導入されて閉じた構造となっているが、構造的に無理があるため、実際上は欠陥を生じやすく、その部分にラジカルや官能基を生成しやすくなっている。本実施の形態では、第１のエラストマーの主鎖、側鎖および末端鎖の少なくともひとつに、カーボンナノファイバーのラジカルと親和性（反応性または極性）が高い不飽和結合や基を有することにより、第１のエラストマーとカーボンナノファイバーとを結合することができる。このことにより、カーボンナノファイバーの凝集力にうち勝ってその分散を容易にすることができる。そして、第１のエラストマーと、カーボンナノファイバーと、を混練する際に、第１のエラストマーの分子鎖が切断されて生成したフリーラジカルは、カーボンナノファイバーの欠陥を攻撃し、カーボンナノファイバーの表面にラジカルを生成すると推測できる。
【００２７】
第１のエラストマーとしては、天然ゴム（ＮＲ）、エポキシ化天然ゴム（ＥＮＲ）、スチレン−ブタジエンゴム（ＳＢＲ）、ニトリルゴム（ＮＢＲ）、クロロプレンゴム（ＣＲ）、エチレンプロピレンゴム（ＥＰＲ，ＥＰＤＭ）、ブチルゴム（ＩＩＲ）、クロロブチルゴム（ＣＩＩＲ）、アクリルゴム（ＡＣＭ）、シリコーンゴム（Ｑ）、フッ素ゴム（ＦＫＭ）、ブタジエンゴム（ＢＲ）、エポキシ化ブタジエンゴム（ＥＢＲ）、エピクロルヒドリンゴム（ＣＯ，ＣＥＯ）、ウレタンゴム（Ｕ）、ポリスルフィドゴム（Ｔ）などの第１のエラストマー類；オレフィン系（ＴＰＯ）、ポリ塩化ビニル系（ＴＰＶＣ）、ポリエステル系（ＴＰＥＥ）、ポリウレタン系（ＴＰＵ）、ポリアミド系（ＴＰＥＡ）、スチレン系（ＳＢＳ）、などの熱可塑性第１のエラストマー；およびこれらの混合物を用いることができる。特に、第１のエラストマーの混練の際にフリーラジカルを生成しやすい極性の高い第１のエラストマー、例えば、天然ゴム（ＮＲ）、ニトリルゴム（ＮＢＲ）などが好ましい。また、極性の低い第１のエラストマー、例えばエチレンプロピレンゴム（ＥＰＤＭ）であっても、混練の温度を比較的高温（例えばＥＰＤＭの場合、５０℃〜１５０℃）とすることで、フリーラジカルを生成するので本発明に用いることができる。
【００２８】
本実施の形態の第１のエラストマーは、ゴム系エラストマーあるいは熱可塑性エラストマーのいずれであってもよい。また、ゴム系エラストマーの場合、第１のエラストマーは架橋体あるいは未架橋体のいずれであってもよいが、未架橋体を用いることが好ましい。
【００２９】
（第２のエラストマー）
第２のエラストマーは、炭素繊維複合材料に柔軟性やゴム弾性を与えるものであって、複合エラストマーよりも柔軟性やゴム弾性に優れるエラストマーであれば、適宜選択することができる。したがって、第２のエラストマーは、ゴム系エラストマーあるいは熱可塑性エラストマーのいずれであってもよい。例えば、第２のエラストマーとしては、第１のエラストマーの説明で例示した種類のエラストマーから選択することができる。第２のエラストマーは、第１のエラストマーと同じエラストマーを選択してもよいが、違うエラストマーを選択してもよい。また、第２のエラストマーは、複数のエラストマーを混合したブレンドゴム材料でもよい。
【００３０】
（II）次に、カーボンナノファイバーについて説明する。
カーボンナノファイバーは、平均直径が０．７〜１５ｎｍかつ平均長さが０．５〜１００μｍであることが好ましい。カーボンナノファイバーの平均直径が０．７ｎｍより細いと混練時にダメージを受け易く、平均直径が１５ｎｍより太いと補強効果に劣る。特に、カーボンナノファイバーの平均直径が１５ｎｍより太くなると、カーボンナノファイバーによるエラストマーの閉じ込め効果が得られにくくなると考えられる。閉じ込め効果については、後述する。カーボンナノファイバーの平均長さが０．５μｍより短いと補強効果に劣り、平均長さが１００μｍより長いと混練が難しくなる。
【００３１】
また、カーボンナノファイバーは、アスペクト比が５０以上が好ましく、さらに好ましくはアスペクト比が１００〜２万である。アスペクト比が５０未満であると、粒子のようにエラストマーを閉じ込める効果が得られず、複合エラストマーは例えば３００℃以下において流動や熱劣化が生じることがある。
【００３２】
複合エラストマーにおけるカーボンナノファイバーの配合量は、１５〜５０体積％である。カーボンナノファイバーの配合量が１５体積％未満だとカーボンナノファイバーによるエラストマーの閉じ込め効果が得られにくくなり、５０体積％を超えると混練が難しくなる。なお、複合エラストマーに他の配合剤、例えばカーボンブラックや繊維などの補強剤を所定量加えることで、カーボンナノファイバーの配合量を１５体積％未満としても他の配合剤と協働して閉じ込め効果を得ることができる。他の配合剤については、後述する。
【００３３】
このように非常に細いカーボンナノファイバーを大量に用いて補強することによって、広い温度範囲で低い線膨張係数で安定化することができる。
【００３４】
カーボンナノファイバーとしては、例えば、いわゆるカーボンナノチューブなどが例示できる。カーボンナノチューブは、炭素六角網面のグラフェンシートが円筒状に閉じた単層構造あるいはこれらの円筒構造が入れ子状に配置された多層構造を有する。すなわち、カーボンナノチューブは、単層構造のみから構成されていても多層構造のみから構成されていても良く、単層構造と多層構造が混在していてもかまわない。また、部分的にカーボンナノチューブの構造を有する炭素材料も使用することができる。なお、カーボンナノチューブという名称の他にグラファイトフィブリルナノチューブといった名称で称されることもある。
【００３５】
単層カーボンナノチューブもしくは多層カーボンナノチューブは、アーク放電法、レーザーアブレーション法、気相成長法などによって望ましいサイズに製造される。
【００３６】
アーク放電法は、大気圧よりもやや低い圧力のアルゴンや水素雰囲気下で、炭素棒でできた電極材料の間にアーク放電を行なうことで、陰極に堆積した多層カーボンナノチューブを得る方法である。また、単層カーボンナノチューブは、前記炭素棒中にニッケル／コバルトなどの触媒を混ぜてアーク放電を行ない、処理容器の内側面に付着するすすから得られる。
【００３７】
レーザーアブレーション法は、希ガス（例えばアルゴン）中で、ターゲットであるニッケル／コバルトなどの触媒を混ぜた炭素表面に、ＹＡＧレーザーの強いパルスレーザー光を照射することによって炭素表面を溶融・蒸発させて、単層カーボンナノチューブを得る方法である。
【００３８】
気相成長法は、ベンゼンやトルエン等の炭化水素を気相で熱分解し、カーボンナノチューブを合成するもので、より具体的には、流動触媒法やゼオライト担持触媒法などが例示できる。
【００３９】
カーボンナノファイバーは、エラストマーと混練される前に、あらかじめ表面処理、例えば、イオン注入処理、スパッタエッチング処理、プラズマ処理などを行なうことによって、エラストマーとの接着性やぬれ性を改善することができる。
【００４０】
カーボンナノファイバーに加えて他の補強剤を第１のエラストマーに配合することができる。その場合、他の補強剤としては、カーボンブラックもしくは繊維が好ましい。
【００４１】
カーボンブラックは、種々の原材料を用いた種々のグレードのカーボンブラックを用いることができる。カーボンブラックは、その基本構成粒子（いわゆる一次粒子）が融着して連結したアグリゲート（いわゆる二次凝集体）が発達した比較的高いストラクチャーを有するものが好ましい。カーボンブラックは、基本構成粒子の平均粒径が１０〜１００ｎｍであって、ＤＢＰ吸収量が１００ｍｌ／１００ｇ以上であることが好ましく、さらに好ましくは、平均粒径が１０〜４０ｎｍであって、ＤＢＰ吸収量が１１０〜５００ｍｌ／１００ｇである。カーボンブラックの平均粒径が１０ｎｍ未満だと加工（混練）が困難であり、平均粒径が１００ｎｍより太いと補強効果が劣る。カーボンブラックは、アグリゲートが発達したストラクチャーの高低によって補強効果が影響を受けるため、ＤＢＰ吸収量が１００ｃｍ３／１００ｇ以上とすると補強効果が大きい。このようなカーボンブラックとしては、例えばケッチェンブラック、ＳＡＦ、ＳＡＦ−ＨＳ、ＩＳＡＦ、ＩＳＡＦ−ＨＳ、ＨＡＦ、ＨＡＦ−ＨＳ、ＦＥＦ、ＦＥＦ−ＨＳ、ＳＲＦ−ＨＳなどのカーボンブラックを用いることができる。
【００４２】
また、繊維は、しなやかで屈曲性に優れ、平均直径が１〜１００μｍかつアスペクト比が５０〜５００であるものが好ましい。繊維の平均直径が１μｍ未満だと加工（混練）が困難であり、平均直径が１００μｍより太いと補強効果が劣る。繊維としては、例えば、天然繊維、金属繊維、合成繊維またはこれらの繊維の混合物を用いることができる。天然繊維としては、例えば、綿、麻などの植物繊維、羊毛、絹などの動物繊維を適宜選択して用いることができる。金属繊維としては、例えば、ステンレス繊維、銅繊維などを適宜選択して用いることができる。合成繊維としては、例えば、脂肪族ポリアミド系の繊維を用いることができる。なお、ポリエステル系繊維、芳香族ポリアミド系繊維、セラミックス繊維などは剛直であり、屈曲性がないので適当ではない。
【００４３】
本実施の形態では、上述したように、まず工程（ａ）で第１のエラストマーにカーボンナノファイバーを分散させた複合エラストマーを得て、次に工程（ｂ）で複合エラストマーと第２のエラストマーとを混練して炭素繊維複合材料を得る。以下、この工程に沿って説明する。
【００４４】
（III）第１のエラストマーにカーボンナノファイバーを混合させ、かつ剪断力によって分散させて複合エラストマーを得る工程（ａ）について説明する。
【００４５】
この工程は、オープンロール法、密閉式混練法、多軸押出し混練法などを用いて行なうことができる。
【００４６】
本実施の形態では、工程（ａ）として、ロール間隔が０．５ｍｍ以下のオープンロール法を用いた例について述べる。
【００４７】
図１は、２本のロールを用いたオープンロール法を模式的に示す図である。図１において、符号１０は第１のロールを示し、符号２０は第２のロールを示す。第１のロール１０と第２のロール２０とは、所定の間隔ｄ、例えば１．５ｍｍの間隔で配置されている。第１および第２のロールは、正転あるいは逆転で回転する。図示の例では、第１のロール１０および第２のロール２０は、矢印で示す方向に回転している。
【００４８】
まず、第１，第２のロール１０，２０が回転した状態で、第２のロール２０に、第１のエラストマー３０を巻き付けると、ロール１０，２０間に第１のエラストマー３０がたまった、いわゆるバンク３２が形成される。このバンク３２内にカーボンナノファイバー４０を加えて、第１、第２のロール１０，２０を回転させると、第１のエラストマーとカーボンナノファイバーの混合物が得られる。この混合物をオープンロールから取り出す。さらに、第１のロール１０と第２のロール２０の間隔ｄを、好ましくは０．５ｍｍ以下、より好ましくは０．１ないし０．５ｍｍの間隔に設定し、得られた第１のエラストマーとカーボンナノファイバーの混合物をオープンロールに投入して薄通しを行ない、複合エラストマーを得る。薄通しの回数は、例えば１０回程度行なうことが好ましい。第１のロール１０の表面速度をＶ１、第２のロール２０の表面速度をＶ２とすると、薄通しにおける両者の表面速度比（Ｖ１／Ｖ２）は、１．０５ないし３．００であることが好ましく、さらに１．０５ないし１．２であることが好ましい。このような表面速度比を用いることにより、所望の剪断力を得ることができる。
【００４９】
このようにして得られた剪断力により、第１のエラストマー３０に高い剪断力が作用し、凝集していたカーボンナノファイバー４０が第１のエラストマー分子に１本づつ引き抜かれるように相互に分離し、第１のエラストマー３０に分散される。
【００５０】
また、この工程では、できるだけ高い剪断力を得るために、第１のエラストマーとカーボンナノファイバーとの混合は、好ましくは０ないし５０℃、より好ましくは５ないし３０℃の比較的低い温度で行われる。なお、第１のエラストマーとしてＥＰＤＭを用いた場合には、２段階の混練工程を行なうことが望ましく、第１の混練工程では、できるだけ高い剪断力を得るために、ＥＰＤＭとカーボンナノファイバーとの混合は、第２の混練工程より５０〜１００℃低い第１の温度で行なわれる。第１の温度は、好ましくは０ないし５０℃、より好ましくは５ないし３０℃の第１の温度である。ロールの第２の温度は、５０〜１５０℃の比較的高い温度に設定することでカーボンナノファイバーの分散性を向上させることができる。
【００５１】
また、この工程では、剪断力によって剪断された第１のエラストマーにフリーラジカルが生成され、そのフリーラジカルがカーボンナノファイバーの表面を攻撃することで、カーボンナノファイバーの表面は活性化される。例えば、第１のエラストマーに天然ゴム（ＮＲ）を用いた場合には、各天然ゴム（ＮＲ）分子はロールによって混練される間に切断され、オープンロールへ投入する前よりも小さな分子量になる。このように切断された天然ゴム（ＮＲ）分子にはラジカルが生成しており、混練の間にラジカルがカーボンナノファイバーの表面を攻撃するので、カーボンナノファイバーの表面が活性化する。
【００５２】
このとき、本実施の形態にかかる第１のエラストマーは、上述した特徴、すなわち、第１のエラストマーの分子形態（分子長）や、分子運動によって表される弾性と、粘性と、特にカーボンナノファイバーとの化学的相互作用などの特徴と、を有することによってカーボンナノファイバーの分散を容易にするので、カーボンナノファイバーの分散性および分散安定性（一端分散したカーボンナノファイバーが再凝集しにくいこと）に優れた複合エラストマーを得ることができる。より具体的には、第１のエラストマーとカーボンナノファイバーとを混合すると、粘性を有する第１のエラストマーがカーボンナノファイバーの相互に侵入し、かつ、第１のエラストマーの特定の部分が化学的相互作用によってカーボンナノファイバーの活性の高い部分と結合する。この状態で、分子長が適度に長く、分子運動性の高い（弾性を有する）第１のエラストマーとカーボンナノファイバーとの混合物に強い剪断力が作用すると、第１のエラストマーの変形に伴ってカーボンナノファイバーも移動し、さらに剪断後の弾性による第1のエストラマーの復元力によって、凝集していたカーボンナノファイバーが分離されて、第１のエラストマー中に分散されることになる。本実施の形態によれば、混合物が狭いロール間から押し出された際に、第１のエラストマーの弾性による復元力で混合物はロール間隔より厚く変形する。その変形は、強い剪断力の作用した混合物をさらに複雑に流動させ、カーボンナノファイバーを第1のエラストマー中に分散させると推測できる。そして、一旦分散したカーボンナノファイバーは、第１のエラストマーとの化学的相互作用によって再凝集することが防止され、良好な分散安定性を有することができる。
【００５３】
カーボンナノファイバーが第１のエラストマー中に均一に分散するためには、複合エラストマー中にカーボンナノファイバーを１５体積％以上含むことで均一に分散することができる。このことは、例えば、複合エラストマー中に分散されたカーボンナノファイバー同士の隣接距離を任意の面で測定し、その値が正規分布を示すことで確認することができる。
【００５４】
なお、カーボンナノファイバーに加えて他の補強剤、例えばカーボンブラックや繊維を所定量加えると線膨張係数を小さくすることができるので、この工程で第１のエラストマーに混合し、分散させることができる。カーボンブラックや繊維などの補強剤は、カーボンナノファイバーに先立ってもしくはカーボンナノファイバーと同時にバンクに投入することが好ましい。
【００５５】
この工程は、上記オープンロール法に限定されず、既に述べた密閉式混練法あるいは多軸押出し混練法を用いることもできる。要するに、この工程では、凝集したカーボンナノファイバーを分離でき、かつ第１のエラストマー分子を切断してラジカルを生成する剪断力を第１のエラストマーに与えることができればよい。
【００５６】
第１のエラストマーにカーボンナノファイバーを分散させる工程において、あるいはこの工程に続いて、通常、ゴムなどの第１のエラストマーの加工で用いられる配合剤を加えることができる。配合剤としては公知のものを用いることができる。配合剤としては、例えば、架橋剤、加硫剤、加硫促進剤、加硫遅延剤、軟化剤、可塑剤、硬化剤、補強剤、充填剤、老化防止剤、着色剤などを挙げることができる。特に、炭素繊維複合材料において第１のエラストマーを架橋させる場合には、あらかじめパーオキサイドなどの架橋剤を所定量加えておくことが好ましい。
【００５７】
なお、この工程（ａ）では複合エラストマーは、架橋させない。
【００５８】
（IV）次に、上記工程（ａ）によって得られた複合エラストマーについて述べる。
図２は、本実施の形態にかかる複合エラストマーの一部を拡大して示す模式図である。複合エラストマー４は、基材であるエラストマー３０にカーボンナノファイバー４０が均一に分散されている。このことは、エラストマー３０がカーボンナノファイバー４０によって拘束されている状態であるともいえる。この状態では、カーボンナノファイバーによって拘束を受けた第１のエラストマーの分子の運動性は、カーボンナノファイバーの拘束を受けない場合に比べて小さくなる。
本実施の形態にかかる複合エラストマーは、第１のエラストマーと、該第１のエラストマーに分散された１５〜５０体積％のカーボンナノファイバーと、を含むことが好ましい。このような複合エラストマーは、任意の面におけるカーボンナノファイバーの隣接距離の平均値が１００ｎｍ以下であることが好ましい。また、カーボンナノファイバーが１５体積％未満である場合には、カーボンブラックもしくは繊維を配合することによって補うことができる。
【００５９】
平均直径が０．７〜１５ｎｍの細いカーボンナノファイバーを１５〜５０体積％と大量に含む複合エラストマーは、任意の面におけるカーボンナノファイバーの隣接距離の平均値が１００ｎｍ以下となる。カーボンナノファイバーの隣接距離は、例えば、複合エラストマーの引張破断面を電子顕微鏡（ＳＥＭ）で撮影し、その破断面におけるカーボンナノファイバー同士の隣接した中心間距離を多数例えば２００箇所計測し、平均値を計算することで得られる。複合エラストマーにおいて、このようにして計測されたカーボンナノファイバーの隣接距離は、ほぼ正規分布を示し、標準偏差をσ（シグマ）としたときの３σは１９０ｎｍ以下とすることができる。
【００６０】
カーボンナノファイバーの含有量を変化させて、複合エラストマーの線膨張係数を−８０℃〜３００℃において測定したところ、カーボンナノファイバーを１５体積％以上含むと線膨張係数の微分値が急激に上昇する現象（鎖切断型の熱劣化を示す）が見られなくなる。
【００６１】
このような線膨張係数の変化は、カーボンナノファイバーによる第１のエラストマーの閉じ込め効果であると推測できる。カーボンナノファイバーの隣接距離が１００ｎｍ以下になるということは、カーボンナノファイバー同士によって第１のエラストマーを取り囲む領域が非常に小さくなるということであり、第１のエラストマーをカーボンナノファイバーによってナノメートルサイズに分割（ナノ分割）することである。このようにカーボンナノファイバーによって第１のエラストマーがナノ分割されると、ナノ分割された第１のエラストマーはカーボンナノファイバーによって小さな領域に閉じ込められ、第１のエラストマーの移動（流動）を抑制する。したがって、カーボンナノファイバーによってナノ分割された小さな領域は、閉じ込め効果によって、広い温度範囲例えば−８０℃〜３００℃において熱に対して安定した線膨張係数を得ることができる。また、複合エラストマー中のカーボンナノファイバーの隣接距離の平均値が１００ｎｍを越えると、０℃付近で線膨張係数の微分値の急激な上昇が見られ、鎖切断型の熱劣化が起こることがある。
【００６２】
本実施の形態にかかる複合エラストマーは、第１のエラストマーと、該第１のエラストマーに分散された１５〜５０体積％のカーボンナノファイバーと、を含むことで、−８０℃〜３００℃において、平均線膨張係数が１００ｐｐｍ（１／Ｋ）以下でありかつ線膨張係数の微分値が１２０ｐｐｍ（１／Ｋ）未満である。また、複合エラストマーは、カーボンナノファイバーの含有割合が１体積％以上１５体積％未満であっても、例えばカーボンブラックを１０〜４０体積％含有するかもしくは例えば繊維を３〜４０体積％含有することによって、−８０〜３００℃において、平均線膨張係数が１００ｐｐｍ（１／Ｋ）以下でありかつ線膨張係数の微分値が１２０ｐｐｍ（１／Ｋ）以下という低く安定した線膨張係数となる。
【００６３】
複合エラストマーの平均線膨張係数は、カーボンナノファイバーの配合割合によって異なり、カーボンナノファイバーの配合割合が高いと平均線膨張係数は低くなり、カーボンナノファイバーの配合割合が低いと平均線膨張係数は高くなる。つまり、複合エラストマーの平均線膨張係数をカーボンナノファイバーの配合割合によって制御することができる。したがって、カーボンナノファイバーの配合割合が１５体積％未満であると、カーボンナノファイバーの平均直径が１５ｎｍのとき、平均線膨張係数は１００ｐｐｍ（１／Ｋ）を超えてしまい好ましくない。また、複合エラストマーの線膨張係数の微分値は、１２０ｐｐｍ（１／Ｋ）未満と低く、広い温度範囲において安定しており、瞬間的に熱膨張が大きくならない。複合エラストマーの線膨張係数の微分値の最大値は、カーボンナノファイバーの配合割合によって異なり、カーボンナノファイバーの配合割合が高いと小さくなり、カーボンナノファイバーの配合割合が低いと大きくなる。特に、カーボンナノファイバーの配合割合が１５体積％未満であると、線膨張係数の微分値の最大値は１２０ｐｐｍ（１／Ｋ）を超え、−８０℃〜３００℃の温度範囲において線膨張係数の微分値が大きく変動し、熱膨張が特定の温度域で不安定になる。
【００６４】
そこで、カーボンナノファイバーの配合割合が１５体積％未満の場合には、例えばカーボンブラックもしくは繊維によって補強することができる。しかし、例えばカーボンブラックもしくは繊維によって補強した場合でも、カーボンナノファイバーが１体積％未満だと第１のエラストマーを拘束できないので線膨張係数を下げることができないので望ましくない。また、カーボンブラックを加えた場合には、カーボンブラックが１０体積％未満だとカーボンナノファイバーを大量に含有しないと線膨張係数を下げることができず、４０体積％を越えると加工（混練）が困難になり望ましくない。また、繊維を加えた場合には、繊維が３体積％未満だとカーボンナノファイバーを大量に含有しないと線膨張係数を下げることができず、４０体積％を越えると加工（混練）が困難になり望ましくない。
【００６５】
本実施の形態にかかる複合エラストマーは、−８０℃〜３００℃において、任意の方向Ｘの線膨張係数と、該方向Ｘに直交する方向Ｙにおける線膨張係数との比が０．７倍〜１．３倍である。
【００６６】
任意の方向Ｘを例えばオープンロールの回転方向とすると、一般に繊維は配向し、方向Ｘに直交する方向Ｙにおける線膨張係数が極端に小さくなり異方性を示すが、本実施の形態にかかる複合エラストマーの線膨張係数は等方性を有する。
【００６７】
複合エラストマーは、架橋剤を含んでも含まなくてもよく、用途に応じて適宜選択することができる。複合エラストマーが架橋剤を含まない場合には、炭素繊維複合材料に成形した際にマトリクスである連続相が無架橋になるので、リサイクルすることができる。
【００６８】
本実施の形態にかかる複合エラストマーは、−８０〜３００℃において、熱劣化しない、つまり耐熱温度が３００℃以上である。熱劣化は、複合エラストマーを構成する第１のエラストマーの分子鎖が切断し始めることによっておこる線膨張係数の急激な上昇によって判断することができる。
【００６９】
本実施の形態の複合エラストマーは、基材である第１のエラストマーにカーボンナノファイバーが均一に分散されている。このことは、第１のエラストマーがカーボンナノファイバーによって拘束されている状態であるともいえる。この状態では、カーボンナノファイバーによって拘束を受けた第１のエラストマー分子の運動性は、カーボンナノファイバーの拘束を受けない場合に比べて小さくなる。そのため、本実施の形態にかかる複合エラストマーの第１のスピン−スピン緩和時間（Ｔ２ｎ）、第２のスピン−スピン緩和時間（Ｔ２ｎｎ）及びスピン−格子緩和時間（Ｔ１）は、カーボンナノファイバーを含まない第１のエラストマー単体の場合より短くなる。
【００７０】
また、第１のエラストマー分子がカーボンナノファイバーによって拘束された状態では、以下の理由によって、非ネットワーク成分（非網目鎖成分）は減少すると考えられる。すなわち、カーボンナノファイバーによって第１のエラストマーの分子運動性が全体的に低下すると、非ネットワーク成分は容易に運動できなくなる部分が増えて、ネットワーク成分と同等の挙動をしやすくなること、また、非ネットワーク成分（末端鎖）は動きやすいため、カーボンナノファイバーの活性点に吸着されやすくなること、などの理由によって、非ネットワーク成分は減少すると考えられる。そのため、第２のスピン−スピン緩和時間を有する成分の成分分率（ｆｎｎ）は、カーボンナノファイバーを含まない第１のエラストマー単体の場合より小さくなる。
【００７１】
以上のことから、本実施の形態にかかる複合エラストマーは、パルス法ＮＭＲを用いてハーンエコー法によって得られる測定値が以下の範囲にあることが望ましい。
【００７２】
すなわち、無架橋体の複合エラストマーにおいて、１５０℃で測定した、第１のスピン−スピン緩和時間（Ｔ２ｎ）は１００ないし３０００μ秒であり、第２のスピン−スピン緩和時間（Ｔ２ｎｎ）は１０００ないし１００００μ秒であり、さらに第２のスピン−スピン緩和時間を有する成分の成分分率（ｆｎｎ）は０．２未満であることが好ましい。
【００７３】
また、架橋体の複合エラストマーにおいて、１５０℃で測定した、第１のスピン−スピン緩和時間（Ｔ２ｎ）は１００ないし２０００μ秒であり、第２のスピン−スピン緩和時間（Ｔ２ｎｎ）は存在しないかあるいは１０００ないし５０００μ秒であり、前記第２のスピン−スピン緩和時間を有する成分の成分分率（ｆｎｎ）は０．２未満であることが好ましい。
【００７４】
パルス法ＮＭＲを用いた反転回復法により測定されたスピン−格子緩和時間（Ｔ１）は、スピン−スピン緩和時間（Ｔ２）とともに物質の分子運動性を表す尺度である。具体的には、第１のエラストマーのスピン−格子緩和時間が短いほど分子運動性が低く、第１のエラストマーは固いといえ、そしてスピン−格子緩和時間が長いほど分子運動性が高く、第１のエラストマーは柔らかいといえる。したがって、カーボンナノファイバーが均一に分散した複合エラストマーは、分子運動性が低くなり、上述のＴ２ｎ，Ｔ２ｎｎ，ｆｎｎの範囲となる。
【００７５】
本実施の形態にかかる複合エラストマーは、動的粘弾性の温度依存性測定における流動温度が、原料第１のエラストマー単体の流動温度より２０℃以上高温であることが好ましい。本実施の形態の複合エラストマーは、第１のエラストマーにカーボンナノファイバーが良好に分散されている。このことは、上述したように、第１のエラストマーがカーボンナノファイバーによって拘束されている状態であるともいえる。この状態では、第１のエラストマーは、カーボンナノファイバーを含まない場合に比べて、その分子運動が小さくなり、その結果、流動性が低下する。このような流動温度特性を有することにより、本実施の形態の複合エラストマーは、動的粘弾性の温度依存性が小さくなり、その結果、優れた耐熱性を有する。
【００７６】
本実施の形態にかかる複合エラストマーは、上述のように熱膨張の特性が広い温度範囲で安定している。しかも、複合エラストマーの平均線膨張係数が低いことから、広い温度範囲で熱膨張が小さい。さらに、複合エラストマーの線膨張係数の微分値の最大値が小さいことから、広い温度範囲において安定しており、瞬間的に熱膨張が大きくならない。
【００７７】
（Ｖ）次に、上記工程（ａ）によって得られた複合エラストマーと、第２のエラストマーと、を混練して炭素繊維複合材料を得る工程（ｂ）について説明する。
本実施の形態では、工程（ｂ）として、密閉式混練法を用いた例について述べる。
【００７８】
図３は、２本のロータを用いた密閉式混練機を模式的に示す図である。図３において、密閉式混練機１００は、第１のロータ１１０と、第２のロータ１２０と、を有する。第１のロータ１１０と第２のロータ１２０とは、所定の間隔で配置され、回転することによって複合エラストマー５０と、第２のエラストマー６０と、を混練することができる。図示の例では、第１のロータ１１０および第２のロータ１２０は、互いに反対方向（例えば、図中の矢印で示す方向）に所定の速度比で回転している。第１のロータ１１０と第２のロータ１２０との速度、ロータ１１０，１２０とチャンバー１７０の内壁部との間隔などによって、所望の剪断力を得ることができる。この工程での剪断力は、複合エラストマーの種類および第２のエラストマーの量などによって適宜設定される。また、この混練工程では、薄通しはしてもよいし、しなくてもよい。
【００７９】
まず、密閉式混練機１００の材料供給口１６０から複合エラストマー５０及び第２のエラストマー６０を投入し、第１，第２のロータ１１０，１２０を回転させることにより、複合エラストマー５０と第２のエラストマー６０との混合が行われる。なお、第２のエラストマー６０は、この混合工程に先立って、公知の配合剤を加えることができる。例えば、第２のエラストマーを架橋させる場合には、パーオキサイドなどの架橋剤を加えてオープンロール機などで混練しておくことができる。
【００８０】
複合エラストマー５０と、第２のエラストマー６０と、を混練する際の温度の設定は、チャンバー１７０の温度によって設定しても、ロータ１１０，１２０の温度によって設定してもよく、あるいは混合物の温度を測定しながら速度比の制御や各種温度制御を行なってもよい。工程（ｂ）の混練時間は、第２の温度の設定や、ロータ間隔の設定、回転速度などによって適宜設定することができる。
【００８１】
このようにして混練を行なうことで、複合エラストマー５０と第２のエラストマーとのブレンド物である、炭素繊維複合材料が得られる。なお、工程（ｂ）の混練は、バンバリミキサ、ニーダ、ブラベンダーなどの接線式もしくは噛合い式の密閉式混練法、オープンロール法、多軸押出し混練法（二軸押出機）によって行なうことができる。混練機は、生産量などに応じて適宜組み合わせて選択することができる。
【００８２】
上述した複合エラストマーと第２のエラストマーとを混練した後は、公知の方法によって、押出工程、成形工程、架橋工程などを行なうことができる。第１のエラストマーと第２のエラストマーの双方を架橋する場合には、混練の際に架橋剤をあらかじめ加えておくことが好ましい。第１のエラストマーと第２のエラストマーのどちらか一方を架橋する場合には、混練の際に架橋しないエラストマーには架橋剤を加えなければよい。また、第１のエラストマーと第２のエラストマーの双方を架橋しない場合には、架橋剤を加えなければよい。
【００８３】
（VI）次に、上記工程（ｂ）によって得られた炭素繊維複合材料について説明する。
図４〜図６は、本実施の形態にかかる炭素繊維複合材料７０の一部を拡大して示す模式図である。図４〜図６に示すように、炭素繊維複合材料７０は、第１のエラストマーと、該第１のエラストマーに分散されたカーボンナノファイバーと、を含む複合エラストマー５０からなる連続相と、この連続相中に分散された第２のエラストマー６０と、を含む。
【００８４】
図４に示す炭素繊維複合材料７０は、複合エラストマー５０の連続相（いわゆるマトリクス）中に第２のエラストマー６０が略球状に形成されて分散されている。また、図５に示す炭素繊維複合材料７０は、複合エラストマー５０の連続相中に第２のエラストマー６０が楕円のラグビーボール状に形成されて分散されている。図６に示す炭素繊維複合材料７０は、複合エラストマー５０の連続相中にミクロ相分離した第２のエラストマー６０が分散されている。
【００８５】
また、図示していないが、炭素繊維複合材料は、第１のエラストマーと、該第１のエラストマーに分散されたカーボンナノファイバーと、を含む複合エラストマーからなる第１の連続相と、第２のエラストマーを含む第２の連続相と、を含むこともできる。このように複合エラストマーと第２のエラストマーとが相分離していずれも実質的に連続相を形成している状態は、共連続とも呼ばれる。炭素繊維複合材料は、少なくとも複合エラストマーによって連続相が形成されていればよい。
【００８６】
炭素繊維複合材料は、複合エラストマーが炭素繊維複合材料の連続相（マトリクス）を形成することによって、ゴム組成物でありながら、−８０℃〜３００℃において、平均線膨張係数が１００ｐｐｍ（１／Ｋ）以下でありかつ線膨張係数の微分値が１５０ｐｐｍ（１／Ｋ）以下とすることができ、広い温度範囲において安定した線膨張係数を得ることができる。また、炭素繊維複合材料は、第２のエラストマーを含むことにより、３０℃における貯蔵弾性率（Ｅ’／３０℃）が１〜２００ＭＰａとすることができ、ゴム組成物としての柔軟性を有することができる。
【００８７】
炭素繊維複合材料は、連続相を形成する複合エラストマーが無架橋であれば、リサイクルすることができる。上述の通り、複合エラストマーは、カーボンナノファイバーによって第１のエラストマー分子を拘束することで無架橋であっても線膨張係数が小さく、架橋した複合エラストマーと大きく変わらない。したがって、連続相が無架橋の複合エラストマーである炭素繊維複合材料は、リサイクルして使用することができる。
【実施例】
【００８８】
以下、本発明の実施例について述べるが、本発明はこれらに限定されるものではない。
【００８９】
（実施例１〜１１、比較例１〜３）
（１）サンプルの作製
表１に示す第１のエラストマーに所定量のカーボンナノファイバーをオープンロール法によって混練してまず複合エラストマーのサンプルを得た。次に、密閉式混練法によって複合エラストマーと、第２のエラストマーと、を混練して炭素繊維複合材料を得た。複合エラストマー及び炭素繊維複合材料のサンプルは、以下の方法によって作製した。
【００９０】
（ａ）複合エラストマーの作製
１）６インチオープンロール（ロール温度１０〜２０℃）に、表１の配合割合に示す所定量（体積％）の第１のエラストマーを投入して、ロールに巻き付かせた。
２）エラストマーに対して表１の配合割合に示す量（体積％）のカーボンナノファイバー（表１では「ＣＮＴ１３」と記載する）をエラストマーに投入した。このとき、ロール間隙を１．５ｍｍとした。
３）カーボンナノファイバーを投入し終わったら、第１のエラストマーとカーボンナノファイバーとの混合物をロールから取り出した。
４）ロール間隙を１．５ｍｍから０．３ｍｍと狭くして、混合物を投入して薄通しをした。このとき、２本のロールの表面速度比を１．１とした。薄通しは繰り返し１０回行なった。
５）ロールを所定の間隙（１．１ｍｍ）にセットして、薄通しした混合物を投入し、分出しした。
このようにして、実施例１〜１１および比較例１〜３の複合エラストマーを得た。表１において、原料エラストマーは、「ＮＲ」が天然ゴム、「ＥＰＤＭ」がエチレンプロピレンゴム、「ＴＰＥ（ＳＢＳ）」が熱可塑性エラストマーのスチレン−ブタジエンブロック共重合体である。また、表１において、「ＣＮＴ１３」は平均直径が約１３ｎｍのマルチウォールカーボンナノチューブである。実施例１〜６、８，９及び比較例１、２においては、カーボンナノファイバーの投入に先立って、架橋剤としてパーオキサイド（ＰＯ）２重量部を投入した。なお、この工程では複合エラストマーは、架橋していない。
【００９１】
（ｂ）炭素繊維複合材料の作製
密閉式混合機に、前記（ａ）で得られた実施例１〜１１の複合エラストマーと、第２のエラストマーと、を表１の配合割合に示す所定量（重量％）投入し、混練した。混練されたブレンド物は圧延され、シート状の炭素繊維複合材料が得られた。このようにして得られた実施例１〜１１の炭素繊維複合材料は、１７５℃、１００ｋｇｆ／ｃｍ２にて、２０分間プレス架橋することで架橋した炭素繊維複合材料が得られた。同様にして比較例１〜３の複合エラストマーも架橋して炭素繊維複合材料（架橋サンプル）を得た。
【００９２】
なお、実施例４以外の第２のエラストマーは、架橋剤を予め混合されていた。したがって、実施例４の炭素繊維複合材料は、第２のエラストマーに架橋剤が含まれていないので、架橋された複合エラストマーの連続相中に無架橋の第２のエラストマーが分散した構造となった。また、実施例７の炭素繊維複合材料は、第１のエラストマーに架橋剤を加えなかったので、無架橋の複合エラストマーの連続相中に架橋された第２のエラストマーが分散された構造となった。
【００９３】
（２）パルス法ＮＭＲを用いた測定及び流動温度の測定
実施例１〜１１及び比較例１〜３の第１のエラストマーの未架橋体について、パルス法ＮＭＲを用いてハーンエコー法による測定を行った。この測定は、日本電子（株）製「ＪＭＮ−ＭＵ２５」を用いて行った。測定は、観測核が１Ｈ、共鳴周波数が２５ＭＨｚ、９０゜パルス幅が２μｓｅｃの条件で行ない、ハーンエコー法のパルスシーケンス（９０゜ｘ−Ｐｉ−１８０゜ｘ）にて、Ｐｉをいろいろ変えて減衰曲線を測定した。また、サンプルは、磁場の適正範囲までサンプル管に挿入して測定した。測定温度は、３０℃、１５０℃であった。この測定によって、第１のエラストマー単体について、第１および第２のスピン−スピン緩和時間（Ｔ２ｎ，Ｔ２ｎｎ）と第２のスピン−スピン緩和時間を有する成分の成分分率（ｆｎｎ）とを求めた。測定結果を表１に示す。また、実施例１〜１１及び比較例１〜３の第１のエラストマーの未架橋体について、流動温度を測定した。
【００９４】
（３）電子顕微鏡による観察
実施例１〜１１及び比較例１〜３の複合エラストマーの架橋サンプル及び無架橋サンプルの引張破断面について、電子顕微鏡（ＳＥＭ）を用いて、カーボンナノファイバー及びカーボンブラックの分散の状態を観察した。全てのサンプルでカーボンナノファイバー及びカーボンブラックがエラストマー中に均一に分散している様子が観察された。また、各サンプルの引張破断面を電子顕微鏡で撮影し、その写真におけるカーボンナノファイバー同士の中心間の隣接距離をそれぞれ２００箇所ずつ計測した。計測された隣接距離の平均値及び３σ（σ：シグマ。標準偏差値）を求めた。その結果を表１に示す。
【００９５】
（４）低伸長応力試験
幅５ｍｍ×長さ５０ｍｍ×厚さ１ｍｍの実施例１〜１１及び比較例１〜３の複合エラストマーの架橋サンプル及び無架橋サンプルを１０ｍｍ／ｍｉｎで伸長し、１０％変形時の応力を求めた。測定方向は、各サンプルの列理方向と平行な方向（Ｌ）と、Ｌに直角な方向（Ｔ）とした。低伸長応力比は、Ｌ方向の応力／Ｔ方向の応力で計算した。その結果を表１に示す。
【００９６】
（５）動的貯蔵弾性率の測定
実施例１〜１１及び比較例１〜３の炭素繊維複合材料のサンプルについて、動的貯蔵弾性率（Ｅ’）をＪＩＳ  Ｋ  ６５２１−１９９３によって測定した。これらの結果を表２、３に示す。
【００９７】
（６）線膨張係数及び耐熱温度の測定
実施例１〜１１及び比較例１〜３の複合エラストマーＡ，Ｂを架橋させたサンプル及び無架橋の複合エラストマーＡ’、Ｃサンプルについて、線膨張係数及び耐熱温度を測定した。これらの結果を表１に示す。また、実施例１〜１１及び比較例１〜３の炭素繊維複合材料の架橋サンプルについて、線膨張係数を測定した。これらの結果を表２、３に示す。測定装置はＳＩＩ社製ＴＭＡＳＳ、測定試料形状は１．５ｍｍ×１．０ｍｍ×１０ｍｍ、側長荷重は２５ＫＰａ、測定温度は−８０〜３５０℃、昇温速度は２℃／分であった。
【００９８】
表１には、第１のエラストマーと（ａ）で得られた複合エラストマーの特性を示し、表２及び３には、（ｂ）で得られた炭素繊維複合材料の特性を示す。
【００９９】
【表１】
2007056243.tif 000003
【０１００】
【表２】
2007056243.tif 000004
【０１０１】
【表３】
2007056243.tif 000005
【０１０２】
表１〜３から、本発明の実施例１〜１１によれば、以下のことが確認された。すなわち、−８０〜３００℃における実施例１〜１１の炭素繊維複合材料の架橋サンプルの平均線膨張係数は１００ｐｐｍ（１／Ｋ）以下であり、線膨張係数の微分値の最大値は１５０ｐｐｍ（１／Ｋ）未満であった。また、実施例１〜１１の炭素繊維複合材料の３０℃における貯蔵弾性率（Ｅ’／３０℃）が１〜２００ＭＰａであった。なお、比較例１〜３の炭素繊維複合材料の−８０〜３００℃における平均線膨張係数は１００ｐｐｍ（１／Ｋ）以下であり、線膨張係数の微分値の最大値は１５０ｐｐｍ（１／Ｋ）未満であったが、３０℃における貯蔵弾性率（Ｅ’／３０℃）が２００ＭＰａを超えていた。
【０１０３】
以上のことから、本発明の炭素繊維複合材料は広い温度範囲において熱膨張が小さく、安定しており、かつ柔軟性を有していることが明らかとなった。
【図面の簡単な説明】
【０１０４】
【図１】本実施の形態で用いたオープンロール法による第１のエラストマーとカーボンナノファイバーとの混練法を模式的に示す図である。
【図２】本実施の形態にかかる複合エラストマーの一部を拡大して示す模式図である。
【図３】本実施の形態で用いた密閉式混練法による複合エラストマーと第２のエラストマーとの混練法を模式的に示す図である。
【図４】本実施の形態にかかる炭素繊維複合材料の一部を拡大して示す模式図である。
【図５】本実施の形態にかかる炭素繊維複合材料の一部を拡大して示す模式図である。
【図６】本実施の形態にかかる炭素繊維複合材料の一部を拡大して示す模式図である。
【符号の説明】
【０１０５】
１０  第１のロール
２０  第２のロール
３０  第１のエラストマー
４０  カーボンナノファイバー
５０  複合エラストマー
６０  第２のエラストマー
７０  炭素繊維複合材料
１００  密閉式混練機
【図１】
2007056243.tif 000006
【図２】
2007056243.tif 000007
【図３】
2007056243.tif 000008
【図４】
2007056243.tif 000009
【図５】
2007056243.tif 000010
【図６】
2007056243.tif 000011